γ - 아크릴 로 일 프로필 트리 메 톡 시 실란 을 24 . 60 g ( 0 . 105 mol ) , 페닐 트리 메 톡 시 실란 을 8 . 92 g ( 0 . 045 mol ) , 3 - 트리 메 톡 시 실릴 프로필 숙신산 무수물 을 11 . 80 g ( 0 . 045 mol ) , 메틸 트리 메 톡 시 실란 을 14 . 30 g ( 0 . 105 mol ) , TBC 를 0 . 0738 g , PGME 를 59 . 61 g 투입 하 고 , 실온 에서 교반 하 면서 물 17 . 01 g 에 인산 0 . 317 g ( 투입 모노머 에 대하 여 0 . 50 중량 %) 을 녹인 인산 수용액 을 30 분 간 걸 쳐서 첨가 한 것 이외 에 는 , 합성 예 1 과 마찬가지 순서 에 의해 폴리 실록 산 용액 을 얻 었 다 . 얻 어 진 폴리 실록 산 용액 에 , 고형분 농도 가 40 중량 % 가 되 도록 PGME 를 추가 하 여 폴리 실록 산 ( A - 2 ) 용액 을 얻 었 다 . 폴리 실록 산 ( A - 2 ) 의 아크릴 로 일기 를 갖 는 반복 단위 , 친수성기 를 갖 는 반복 단위 의 몰 비 는 각각 35 mol %, 15 mol % 이 었 다 . 폴리 실록 산 ( A - 2 ) 의 중량 평균 분자량 은 2 , 500 이 었 다 .